СПОСОБ ПОДГОТОВКИ ДЮРАЛЮМИНИЕВОГО БАРАБАНА К НАНЕСЕНИЮ ХАЛЬКОГЕНИДНОГО ПОКРЫТИЯ

Способ подготовки дюралюминиевого барабана к нанесению халькогенидного покрытия, включающий шлифовку и полировку поверхности с последующей промывкой до полной смачиваемости водой и сушкой, отличающийся тем, что механическую обработку проводят до получения класса чистоты поверхности не ниже 11-12, а в качестве конечной операции после механической обработки, промывки и сушки используют нагрев подложки до температуры 360-390°C со скоростью 7-20°C/с и естественное остывание до комнатной температуры.